СПОСОБ ПРОИЗВОДСТВА НЕТКАНОГО КОМПОЗИЦИОННОГО СЛОИСТОГО ПРОДУКТА С РАЗНОЙ СТЕПЕНЬЮ ТВЕРДОСТИ

2
2
1. Способ производства нетканого композиционного слоистого продукта с различной степенью твердости, при этом продукт с нетканым текстильным композиционным слоем содержит твердый слой, характеризующийся толщиной 2~7 мм и массой 600-1200 г/м, и мягкий слой, характеризующийся толщиной 15-40 мм и массой 600-1200 г/м, который включает этапы:
(1) осуществления преформирования первого нетканого текстильного материала для получения твердого слоя с требуемыми характеристиками и преформирования второго нетканого текстильного материала для получения мягкого слоя с требуемыми характеристиками;
(2) ламинирования первого нетканого текстильного материала со вторым текстильным материалом для получения промежуточного продукта;
(3) нагревания промежуточного продукта в термостате при температуре нагревания 180±20°C в течение времени нагревания по меньшей мере 200 секунд на промежуточный продукт для того, чтобы размягчить первый нетканый текстильный материал и второй нетканый текстильный материал в достаточной степени, и соединения приложенных поверхностей за счет процесса термического плавления;
(4) переноса промежуточного продукта из термостата в форму с неравными величинами толщины материалов для осуществления первичного горячего прессования для штамповки и формирования из первого нетканого текстильного материала твердого слоя с необходимыми характеристиками, и штамповки и формирования из второго нетканого текстильного материала мягкого слоя с необходимыми характеристиками таким образом, чтобы получить продукт с нетканым текстильным композиционным слоем, содержащий твердый слой и мягкий слой с необходимыми характеристиками.
2. Способ производства нетканого композиционного слоистого продукта с различными степенями твердости по п. 1, где продукт с нетканым композиционным слоем дополнительно включает промежуточную пленку, расположенную между твердым слоем и мягким слоем, которая сделана из пластика и которой придана форма пленочного барьерного слоя толщиной 30~75 мкм; а первый нетканый текстильный материал, промежуточную пленку и второй нетканый текстильный материал прикладывают друг к другу для получения промежуточного продукта для производства таким образом, чтобы получить продукт с нетканым текстильным композиционным слоем, включающий твердый слой, промежуточную пленку и мягкий слой с необходимыми характеристиками, в соответствии со способом производства.
2
2
3. Способ производства нетканого композиционного слоистого продукта с различными степенями твердости, при этом продукт с нетканым текстильным композиционным слоем содержит твердый слой, промежуточную пленку и мягкий слой, где твердый слой имеет характеристику толщины 2-7 мм и массу 600-1200 г/м, промежуточная пленка представляет собой пластиковый пленчатый барьерный слой, имеющий толщину 30~75 мкм, а мягкий слой имеет характеристику толщины 15~40 мм и массу 600~1200 г/м, где способ включает этапы:
(1) осуществления преформирования первого нетканого текстильного материала для получения твердого слоя с необходимыми характеристиками, преформирования второго нетканого текстильного материала для получения мягкого слоя с необходимыми характеристиками и преформирования промежуточной пленки;
(2) ламинирования друг с другом первого нетканого текстильного материала, промежуточной пленки и второго нетканого текстильного материала для получения промежуточного продукта таким образом, чтобы промежуточная пленка располагалась между первым нетканым текстильным материалом и вторым нетканым текстильным материалом;
(3) переноса промежуточного продукта с помощью конвейерной ленты в термостат для нагревания и нагревания промежуточного продукта при температуре нагревания 180±20°C в течение времени нагревания по меньшей мере 200 секунд на промежуточный продукт для достаточного размягчения первого нетканого текстильного материала и второго нетканого текстильного материала, и соединения приложенных поверхностей за счет процесса термического плавления;
(4) переноса промежуточного продукта из термостата в форму с неравной толщиной материала для осуществления первичного придания формы горячим прессованием для штамповки и формирования первого нетканого текстильного материала в первый слой с необходимыми характеристиками, и штамповки и формирования второго нетканого текстильного материала в мягкий слой с необходимыми характеристиками, таким образом, чтобы получить продукт с нетканым композиционным слоем, включающий твердый слой, промежуточную пленку и мягкий слой с необходимыми характеристиками.
4. Способ производства нетканого композиционного слоистого продукта с различными степенями твердости по п. 1 или 3, где промежуточный продукт последовательно направляют с помощью конвейерной ленты в термостат для осуществления операции нагревания; и промежуточный продукт последовательно удерживают на конвейерной ленте с помощью автоматического фиксирующего устройства для осуществления операции.
5. Способ производства нетканого композиционного слоистого продукта с различными степенями твердости по п. 4, где промежуточный продукт направляют с помощью конвейерной ленты для ввода в термостат для операции нагревания при непрерывном движении с низкой скоростью или в режиме «включено-выключено».
6. Способ производства нетканого композиционного слоистого продукта с различными степенями твердости по п. 1 или 3, где промежуточный продукт переносят из термостата в форму с неравной толщиной материала и фиксируют и размещают с помощью автоматического фиксатора материалов.
7. Способ производства нетканого композиционного слоистого материала с различной твердостью по п. 1 или 3, где форма с неравной толщиной материала дополнительно включает устройство вакуумного отсоса, установленное в нижней части формы для присасывания и вытягивания нижней части промежуточного продукта, чтобы обеспечить его быстрое прикрепление к нижней части формы в процессе придания формы для увеличения общей скорости придания формы.
8. Способ производства нетканого композиционного слоистого продукта с различными степенями твердости по п. 1 или 3, где продукт с нетканым промышленно изготовленным композиционным слоем последовательно удаляют из формы с неравной толщиной материала с помощью автоматического фиксатора материала.
9. Способ производства нетканого композиционного слоистого продукта с различной степенью твердости по п. 1 или 3, где продукт с нетканым промышленно изготовленным композиционным слоем удаляют из формы с неравной толщиной материала и помещают в охлаждающий вентиляторный бокс для охлаждения и придания формы.